УЛУЧШЕННАЯ ФИЛЬТРОВАЛЬНАЯ БУМАГА

1. Фильтровальная бумага для изготовления водного экстракта, содержащая длинноволокнистую целлюлозу, которая обладает следующими свойствами:
2
2
удельный вес более 9,0 г/м и менее 13,5 г/м,
3
3
плотность более 280 кг/м и менее 350 кг/м,
шероховатость более 700 мл/мин и менее 1300 мл/мин,
сопротивление изгибу в продольном направлении бумаги более 50 мН и менее 75 мН,
воздухопроницаемость более 17000 см/(мин·кПа) и менее 26000 см/(мин·кПа),
при этом фильтровальная бумага либо свободна от волокон абаки и сизаля, либо, если волокна абаки и/или сизаля присутствуют, вместе они составляют менее 20% массы бумаги.
2. Фильтровальная бумага по п. 1, в которой длинноволокнистая целлюлоза получена из хвойных деревьев, в частности, ели, сосны и пихты.
3. Фильтровальная бумага по п. 1 или 2, в которой доля длинноволокнистой целлюлозы в фильтровальной бумаге составляет по меньшей мере 70%, предпочтительно по меньшей мере 80%, особенно предпочтительно по меньшей мере 90% относительно массы фильтровальной бумаги, при этом, в частности, вся присутствующая в фильтровальной бумаге целлюлоза является длинноволокнистой.
4. Фильтровальная бумага по одному из предшествующих пунктов, в которой совокупная доля волокон абаки и сизаля составляет менее 10%, предпочтительно менее 5% массы фильтровальной бумаги.
5. Фильтровальная бумага по одному из предшествующих пунктов, которая дополнительно содержит коротковолокнистую целлюлозу, при этом коротковолокнистая целлюлоза предпочтительно получена из лиственных деревьев, таких как береза, бук или эвкалипт, при этом доля коротковолокнистой целлюлозы составляет самое большее 20%, предпочтительно самое большее,10% и предпочтительно по меньшей мере 2%, особенно предпочтительно по меньшей мере 5% массы бумаги.
6. Фильтровальная бумага по одному из пп. 1-4, которая свободна от коротковолокнистой целлюлозы.
7. Фильтровальная бумага по одному из предшествующих пунктов, которая дополнительно содержит термопластичные волокна.
8. Фильтровальная бумага по п. 7, в которой термопластичный материал выбран из группы, состоящей из полиэтилена, полипропилена, полиэфира, в частности полиэтилентерефталата, полиамида, полиметакрилата, полиакрилата, поливинилацетата, поливилилового спирта и полилактида или их смесей, при этом термопластичные волокна предпочтительно, по меньшей мере частично, являются двухкомпонентными волокнами.
9. Фильтровальная бумага по п. 7 или 8, в которой доля термопластичных волокон составляет по меньшей мере 5%, предпочтительно по меньшей мере 10% и/или самое большее 30%, предпочтительно самое большее 20% относительно массы фильтровальной бумаги.
10. Фильтровальная бумага по одному из предшествующих пунктов, которая содержит один или несколько наполнителей, в частности, наполнители, которые выбраны из группы, состоящей из карбоната кальция, карбоната магния, гидроксида магния, гидроксида алюминия, силикатов магния, силикатов алюминия, каолина и талька или их смесей.
11. Фильтровальная бумага по п. 10, в которой доля наполнителей составляет менее 10% массы бумаги, предпочтительно менее 5% массы бумаги.
12. Фильтровальная бумага по одному из пп. 1-10, которая свободна от наполнителей.
2
2
2
2
13. Фильтровальная бумага по одному из предшествующих пунктов с удельным весом по меньшей мере 10,0 г/м, особенно предпочтительно по меньшей мере 11,0 г/м и/или удельным весом самое большее 13,2 г/м, предпочтительно самое большее 13,0 г/м.
3
3
3
3
14. Фильтровальная бумага по одному из предшествующих пунктов с плотностью по меньшей мере 290 кг/м, предпочтительно по меньшей мере 300 кг/м и/или с плотностью самое большее 340 кг/м, предпочтительно самое большее 330 кг/м.
15. Фильтровальная бумага по одному из предшествующих пунктов толщиной по меньшей мере 38 мкм, особенно предпочтительно по меньшей мере 40 мкм, еще более предпочтительно по меньшей мере 41 мкм и/или толщиной самое большее 48 мкм, предпочтительно самое большее 46 мкм, особенно предпочтительно самое большее, 45 мкм.
16. Фильтровальная бумага по одному из предшествующих пунктов с шероховатостью, измеренной согласно стандарту ISO 8791-2:2013, по меньшей мере 800 мл/мин, предпочтительно по меньшей мере 850 мл/мин и/или самое большее 1200 мл/мин, предпочтительно самое большее 1100 мл/мин.
17. Фильтровальная бумага по одному из предшествующих пунктов с воздухопроницаемостью согласно стандарту ISO 2965:2009по меньшей мере, 18000 см/(мин·кПа), предпочтительно по меньшей мере 19000 см/(мин·кПа) и/или самое большее 25000 см/(мин·кПа), предпочтительно самое большее 24000 см/(мин·кПа).
18. Фильтровальная бумага по одному из предшествующих пунктов с сопротивлением изгибу согласно стандарту ISO 2493-1:2010 в продольном направлении бумаги по меньшей мере 55 мН, предпочтительно по меньшей мере 58 мН и/или самое большее 73 мН, предпочтительно самое большее 72 мН.
19. Фильтровальная бумага по одному из предшествующих пунктов с сопротивлением изгибу согласно стандарту ISO 2493-1:2010 в поперечном направлении по меньшей мере 15 мН, предпочтительно по меньшей мере 18 мН, особенно предпочтительно по меньшей мере 20 мН и/или самое большее 28 мН, предпочтительно самое большее 26 мН, особенно предпочтительно самое большее 25 мН.
20. Фильтровальная бумага по одному из предшествующих пунктов, удлинение при разрыве в продольном направлении бумаги которой составляет по меньшей мере 1,0%, предпочтительно по меньшей мере 1,2% и/или самое большее 2,0%, предпочтительно самое большее 1,8%, и/или удлинение при разрыве в поперечном направлении составляет по меньшей мере 1,8%, предпочтительно по меньшей мере 2,4% и/или самое большее 3,8%, предпочтительно самое большее 3,4%.
21. Фильтровальная бумага по одному из предшествующих пунктов, прочность на растяжение в продольном направлении бумаги которой составляет по меньшей мере 11,5 Н/15 мм, предпочтительно по меньшей мере 12,0 Н/15 мм и/или самое большее 15,0 Н/15 мм, предпочтительно самое большее 14,0 Н/15 мм, и/или прочность на растяжение поперечном направлении которой составляет по меньшей мере 2,5 Н/15 мм, предпочтительно по меньшей мере 3,0 Н/15 мм и/или самое большее 5,0 Н/15 мм, предпочтительно самое большее 4,5 Н/15 мм.
2
2
2
2
22. Фильтровальная бумага по одному из предшествующих пунктов, энергоемкость которой согласно стандарту ISO 1924-2:2008 в продольном направлении бумаги составляет по меньшей мере 6,0 Дж/м, предпочтительно по меньшей мере 7,0 Дж/м и/или самое большее 11,0 Дж/м, предпочтительно самое большее 10,0 Дж/м.
23. Фильтровальная бумага по одному из предшествующих пунктов, упакованная по существу в паронепроницаемую упаковку, и влажность которой составляет по меньшей мере 9%, предпочтительно по меньшей мере 10%, особенно предпочтительно по меньшей мере 11% и самое большее 20%, предпочтительно самое большее 18%, особенно предпочтительно самое большее 15%.
24. Способ производства фильтровальной бумаги, которая либо свободна от волокон абаки и сизаля, либо, если волокна абаки и/или сизаля присутствуют, вместе они составляют менее 20% массы бумаги, при этом способ включает следующие стадии:
суспендирование длинноволокнистой целлюлозы в воде и размалывание по меньшей мере длинноволокнистой целлюлозы в измельчителе,
подачу суспензии, которая содержит по меньшей мере размолотую длинноволокнистую целлюлозу, на сетку бумагоделательной машины,
обезвоживание суспензии через сетку бумагоделательной машины для формирования бумаги и
прессование бумаги путем приложения достаточного давления для получения бумаги, обладающей следующими свойствами:
2
2
удельный вес более 9,0 г/м и менее 13,5 г/м,
3
3
плотность более 280 кг/м и менее 350 кг/м,
шероховатость более 700 мл/мин и менее 1300 мл/мин,
сопротивление изгибу в продольном направлении бумаги более 50 мН и менее 75 мН, и
воздухопроницаемость более 17000 см/(мин·кПа) и менее 26000 см/(мин·кПа).
25. Способ по п. 24, в котором фильтровальная бумага является фильтровальной бумагой по одному из пп. 1-22.
26. Способ по п. 24 или 25, в котором бумагоделательная машина представляет собой бумагоделательную машину с наклонной сеткой, при этом предпочтительно наклон составляет от 15° до 25° к горизонтали.
27. Способ по одному из пп. 24-26, в котором фильтровальная бумага после сеточной части поступает в прессовую часть, где ее дополнительно обезвоживают путем приложения механического давления, при этом предпочтительно в прессовая часть имеет два валка, образующих зазор, через который проходит бумага, при этом линейная нагрузка составляет 30 кН/м, самое большее 100 кН/м, при этом валки предпочтительно являются стальными валками, в частности, стальными валками, снабженными покрытием из полимерного материала.
28. Способ по одному из пп. 24-27, в котором фильтровальную бумагу после прессования сушат посредством повышенной температуры, например, при помощи горячего воздуха, инфракрасного излучения или контакта с нагретыми цилиндрами, при этом стадия сушки предпочтительно включает доувлажнение.
29. Способ по одному из пп. 24-28, в котором фильтровальную бумагу в состоянии с влажностью по меньшей мере 9%, предпочтительно по меньшей мере 10%, особенно предпочтительно по меньшей мере 11% и самое большее 20%, предпочтительно самое больше, 18%, особенно предпочтительно самое большее 15%, упаковывают по существу в паронепроницаемую упаковку, в частности, пленку из полиэтилена или полипропилена.
30. Пакет из фильтровальной бумаги по одному из пп. 1-23, содержащий экстрагируемый материал, при этом экстрагируемым материалом предпочтительно является чай.